(57)【要約】【課題】防湿紙の機能として、耐折れ曲げ時の防湿性低下がなく、且つ、防湿紙表面の光沢性を調整でき、離解性容易な防湿紙が加工出来る紙用防湿剤組成物を提供する。【解決手段】バインダー成分であるスチレン／アクリル酸エステル共重合物を固形分として７２〜８２重量部、と防湿成分であるパラフィンワックス（融点５０℃〜７０℃）／ジシクロペンタジエン系石油樹脂のマレイン酸変性樹脂（酸価１０〜４０）の混合物エマルションを固形分として１５〜２０重量部、更に造膜助剤成分である２，２，４−トリメチル−１，３−ペンタンジオールモノイソブチレート（テキサノール）を固形分として３〜８重量部を含有し、且つ、上記３成分を必須とした。【選択図】　なし【特許請求の範囲】
【請求項１】
バインダー成分であるスチレン／アクリル酸エステル共重合物を固形分として７２〜８２重量部、と防湿成分であるパラフィンワックス（融点５０℃〜７０℃）／ジシクロペンタジエン系石油樹脂のマレイン酸変性樹脂（酸価１０〜４０）の混合物エマルションを固形分として１５〜２０重量部、更に造膜助剤成分である２，２，４−トリメチル−１，３−ペンタンジオールモノイソブチレート（テキサノール）を固形分として３〜８重量部を含有し、且つ、上記３成分が必須である事を特徴とする紙用防湿剤組成物。
【請求項２】
前記防湿剤組成物を固形分として１００重量部に対して、タルク／マイカ混合物を固形分として、５〜４０重量部含有する請求項１記載の紙用防湿剤組成物。
【請求項３】
スチレン／アクリル酸エステル共重合物のＴｇがマイナス５℃〜マイナス２０℃である請求項１記載の紙用防湿剤組成物。
【請求項４】
パラフィンワックス（融点５０℃〜７０℃）／ジシクロペンタジエン系石油樹脂のマレイン酸変性樹脂（酸価１０〜４０）の混合比が２５〜３５重量部／６５〜７５重量部の混合物エマルションである請求項１記載の紙用防湿剤組成物。
【発明の詳細な説明】
【０００１】
【発明の属する技術分野】
本発明は、紙の防湿加工に用いる紙用防湿剤組成物に関し、さらに詳細には、ポリエチレンラミネート紙に替わる離解性容易な、つまり、古紙として再生可能な防湿紙を生産する際に使用する防湿剤組成物に関するものである。
【０００２】
【従来の技術】
防湿紙の主な需要は新聞原紙、コピー用紙等の包装紙に代表されるが、近年は各種包装用途にも適用され需要が伸びている。
【０００３】
防湿紙に望まれる性能として、省資源の観点から、リサイクル可能な事が挙げられ、従来、主流であったポリエチレンラミネート紙が回収再利用（離解性不良）出来ないため、その代替防湿紙が多く開発されている。
【０００４】
代替防湿紙に用いる防湿剤組成物としては、ワックスエマルションと合成ゴムラテックス、を配合した組成物が開示されている（特公昭５５−２２５９７号公報）。又、ワックスエマルションとスチレン−アクリル共重合物等を含有する組成物が開示されている（特開平６−２００４９８号公報）。又、水性結合剤（ポリアクリル酸エステルエマルション、合成ゴムラテックス等）とワックス（パラフィンワックス、ポリエチレンワックス等）、更に顔料（雲母、タルク、炭酸カルシウム等）を配合した組成物が開示されている（特開昭５５−３０４１９号公報）。いずれも、ポリエチレンラミネート紙の離解出来ない欠点は解決されている。
【０００５】
【発明が解決しようとしている課題】
しかし、防湿紙の機能として、耐折れ曲げ時の防湿性低下がなく、且つ、防湿紙表面の光沢性を調整でき、本来の目的である離解性容易な防湿紙が加工出来る防湿剤組成物については必ずしも十分なものは提供されていない。
【０００６】
本発明の目的は、防湿紙の機能として、耐折れ曲げ時の防湿性低下がなく、且つ、防湿紙表面の光沢性を調整でき、離解性容易な防湿紙が加工出来る紙用防湿剤組成物を提供するところにある。
【０００７】
【課題を解決するための手段】
本発明者は、バインダー成分と防湿成分をベースにした組成物に２，２，４−トリメチル−１，３−ペンタンジオールモノイソブチレート（テキサノール）を更に配合することにより、耐折れ曲げ時の防湿性を向上させ、好ましくは更に光沢調整剤としてタルク／マイカ混合物を添加する事により効果が有ること見出した。合わせて、タルク／マイカ混合物を添加した場合、耐折り曲げ時に折れ目に沿って無機フイラー（無機系顔料）由来の白化現象が発生するが、２，２，４−トリメチル−１，３−ペンタンジオールモノイソブチレート（テキサノール）を配合することによりこの現象も解決できることを見出した。
【０００８】
すなわち、本発明は、バインダー成分であるスチレン／アクリル酸エステル共重合物を固形分として７２〜８２重量部、と防湿成分であるパラフィンワックス（融点５０℃〜７０℃）／ジシクロペンタジエン系石油樹脂のマレイン酸変性樹脂（酸価１０〜４０）の混合物エマルションを固形分として１５〜２０重量部、更に造膜助剤成分である２，２，４−トリメチル−１，３−ペンタンジオールモノイソブチレート（テキサノール）を固形分として３〜８重量部を含有し、且つ、上記３成分が必須である事を特徴とする紙用防湿剤組成物である。
【０００９】
これにより、本発明は、防湿紙の機能として、耐折れ曲げ時の防湿性低下がなく、且つ、防湿紙表面の光沢性を調整でき、離解性容易な防湿紙に加工することができる。
【００１０】
【発明の実施の形態】
本発明のバインダー成分としては、スチレン−アクリルコポリマー等の共重合物で、具体的には、スチレン、スチレン誘導体、アクリル酸、（メタアクリル酸）及びアクリル酸メチル、アクリル酸エチル、アクリル酸ブチル、アクリル酸２−エチルヘキシル等のアクリル酸エステルや、メタクリル酸メチル、メタクリル酸エチル、メタクリル酸ブチル等のメタクリル酸エステル等を共重合したポリマーエマルションである。
【００１１】
上記共重合物のＴｇは各モノマーの組み合わせにより、任意に調整は可能であり、本発明のバインダー成分としては、Ｔｇをマイナス５℃〜マイナス２０℃に調整することが好ましい。Ｔｇがマイナス５℃以上の場合は耐折れ曲げ時の防湿性が低下し、又、Ｔｇがマイナス２０℃以下の場合はブロッキングの障害が起こる。
【００１２】
防湿成分としては、パラフィンワックス（融点５０℃〜７０℃）／ジシクロペンタジエン系石油樹脂のマレイン酸変性樹脂（酸価１０〜４０）の混合物エマルションが好適である。
【００１３】
ジシクロペンタジエン系石油樹脂のマレイン酸変性樹脂の酸価が１０以下及び４０以上の場合は乳化バランスが不適になり、安定性良好なエマルションを作成することが困難となる。パラフィンワックス（融点５０℃〜７０℃）／ジシクロペンタジエン系石油樹脂のマレイン酸変性樹脂（酸価１０〜４０）の混合比において、パラフィンワックスの含有量が２５重量部以下の場合は、防湿効果の低下が起こる。ジシクロペンタジエン系石油樹脂のマレイン酸変性樹脂（酸価１０〜４０）が６５重量部以上の場合は乳化バランスが不適になり、安定性良好なエマルション作成が困難になる。
【００１４】
本発明では、造膜助剤成分としてテキサノール、即ち次の構造式からなる２，２，４−トリメチル−１，３−ペンタンジオールモノイソブチレートを用いている。
【００１５】
【化１】
2004084152.tif 000002
【００１６】
造膜助剤成分として、２，２，４−トリメチル−１，３−ペンタンジオールモノイソブチレート（テキサノール）を配合することにより、バインダー成分の造膜性を容易にし、且つバインダー成分とワックス成分の混合物自体の可とう性を向上させ、耐折れ曲げ時の防湿性低下と耐折れ曲げ時の折れ目に沿って発生する無機フイラー（無機系顔料）由来の白化現象の発生も防止できた。
【００１７】
造膜助剤成分の配合量としては、バインダー成分であるスチレン／アクリル酸エステル共重合物を固形分として７２〜８２重量部、と防湿成分であるパラフィンワックス（融点５０℃〜７０℃）／ジシクロペンタジエン系石油樹脂のマレイン酸変性樹脂（酸価１０〜４０）の混合物エマルションを固形分として１５〜２０重量部、に対して、固形分として３〜８重量部を含有する。配合量が３重量部以下の場合、その効果が無く、８重量部以上の場合はブロッキングの障害が起こる。この３成分を必須成分とすることで、耐折れ曲げ時の課題である、防湿性の低下と折れ目に沿って発生する無機フイラー（無機系顔料：含タルク／マイカ）由来の白化現象の発生も防止できる。
【００１８】
防湿紙表面の光沢性を調整出来る成分として、タルク／マイカ混合組成物を配合する事により、任意の光沢度に調整が可能である。その配合量の算出法は、請求項１の防湿剤組成物の固形分１００重量部に対して、目標とする光沢度に見合う配合重量部を、実際に塗工品を作成して求める。
【００１９】
但し、タルク／マイカ混合物を請求項１の防湿剤組成物の固形分１００重量部に対して、５０重量部以上配合すると、防湿性の低下及び防湿剤組成物の粘度が高くなることにより、実機による防湿加工時の塗工適性に悪影響を与える。
【００２０】
【実施例】
下記の実施例及び比較例の紙用防湿剤組成物を作成した。
（実施例１）
スチレン／アクリル酸エステル共重合物（Ｔｇマイナス１５℃）固形分として７７重量部とパラフィンワックス（融点５７℃）／ジシクロペンタジエン系石油樹脂のマレイン酸変性樹脂（酸価２５）混合物（混合比が３０重量部／７０重量部）が１７重量部、更に、２，２，４−トリメチル−１，３−ペンタンジオールモノイソブチレートを固形分として６重量部とした防湿剤組成物を１００重量部に、接着防止粉（含タルク／マイカ）固形分として、５重量部添加し、実施例１の防湿剤組成物を得た。なお、接着防止粉は、日本磁力選鉱社製の商品名「マイカ（ＣＸ）パウダーＷＷ１８ＪＪ」（タルク４０部／マイカ６０部）を使用した（以下の実施例及び比較例も同じ。）
【００２１】
（実施例２）
スチレン／アクリル酸エステル共重合物（Ｔｇマイナス１５℃）固形分として７７重量部とパラフィンワックス（融点５７℃）／ジシクロペンタジエン系石油樹脂のマレイン酸変性樹脂（酸価２５）混合物（混合比が３０重量部／７０重量部）が１７重量部、更に、２，２，４−トリメチル−１，３−ペンタンジオールモノイソブチレートを固形分として６重量部とした防湿剤組成物を１００重量部に、接着防止粉（含タルク／マイカ）固形分として、１０重量部添加し、実施例２の防湿剤組成物を得た。
【００２２】
（実施例３）
スチレン／アクリル酸エステル共重合物（Ｔｇマイナス１５℃）固形分として７７重量部とパラフィンワックス（融点５７℃）／ジシクロペンタジエン系石油樹脂のマレイン酸変性樹脂（酸価２５）混合物（混合比が３０重量部／７０重量部）が１７重量部、更に、２，２，４−トリメチル−１，３−ペンタンジオールモノイソブチレートを固形分として６重量部とした防湿剤組成物を１００重量部に、接着防止粉（含タルク／マイカ）固形分として、３０重量部添加し、実施例３の防湿剤組成物を得た。
【００２３】
（実施例４）
スチレン／アクリル酸エステル共重合物（Ｔｇマイナス１５℃）固形分として７７重量部とパラフィンワックス（融点５７℃）／ジシクロペンタジエン系石油樹脂のマレイン酸変性樹脂（酸価２５）混合物（混合比が３０重量部／７０重量部）が１７重量部、更に、２，２，４−トリメチル−１，３−ペンタンジオールモノイソブチレートを固形分として６重量部とした防湿剤組成物を１００重量部に、接着防止粉（含タルク／マイカ）固形分として、４０重量部添加し、実施例４の防湿剤組成物を得た。
【００２４】
（実施例５）
スチレン／アクリル酸エステル共重合物（Ｔｇマイナス５℃）固形分として７７部とパラフィンワックス（融点５７℃）／ジシクロペンタジエン系石油樹脂のマレイン酸変性樹脂（酸価２５）混合物（混合比が３０重量部／７０重量部）が１７重量部、更に、２，２，４−トリメチル−１，３−ペンタンジオールモノイソブチレートを固形分として６重量部とした防湿剤組成物を１００重量部に、接着防止粉（含タルク／マイカ）固形分として、１０部添加し、実施例５の防湿剤組成物を得た。
【００２５】
（実施例６）
スチレン／アクリル酸エステル共重合物（Ｔｇマイナス１５℃）固形分として７７重量部とパラフィンワックス（融点５７℃）／ジシクロペンタジエン系石油樹脂のマレイン酸変性樹脂（酸価２５）混合物（混合比が２５重量部／７５重量部）が１７重量部、更に、２，２，４−トリメチル−１，３−ペンタンジオールモノイソブチレートを固形分として６重量部とした防湿剤組成物を１００重量部に、接着防止粉（含タルク／マイカ）固形分として、１０重量部添加し、実施例７の防湿剤組成物を得た。
【００２６】
（実施例７）
スチレン／アクリル酸エステル共重合物（Ｔｇマイナス１５℃）固形分として７７重量部とパラフィンワックス（融点５７℃）／ジシクロペンタジエン系石油樹脂のマレイン酸変性樹脂（酸価４０）混合物（混合比が２５重量部／７５重量部）が１７重量部、更に、２，２，４−トリメチル−１，３−ペンタンジオールモノイソブチレートを固形分として６重量部とした防湿剤組成物を１００重量部に、接着防止粉（含タルク／マイカ）固形分として、１０重量部添加し、実施例７の防湿剤組成物を得た。
【００２７】
（実施例８）
スチレン／アクリル酸エステル共重合物（Ｔｇマイナス１５℃）固形分として８２重量部とパラフィンワックス（融点５７℃）／ジシクロペンタジエン系石油樹脂のマレイン酸変性樹脂（酸価１０）混合物（混合比が２５重量部／７５重量部）が１５重量部、更に、２，２，４−トリメチル−１，３−ペンタンジオールモノイソブチレートを固形分として３重量部とした防湿剤組成物を１００重量部に、接着防止粉（含タルク／マイカ）固形分として、１０重量部添加し、実施例８の防湿剤組成物を得た。
【００２８】
（実施例９）
スチレン／アクリル酸エステル共重合物（Ｔｇマイナス１５℃）固形分として７２重量部とパラフィンワックス（融点５７℃）／ジシクロペンタジエン系石油樹脂のマレイン酸変性樹脂（酸価１０）混合物（混合比が２５重量部／７５重量部）が２０重量部、更に、２，２，４−トリメチル−１，３−ペンタンジオールモノイソブチレートを固形分として８重量部とした防湿剤組成物を１００重量部に、接着防止粉（含タルク／マイカ）固形分として、１０重量部添加し、実施例９の防湿剤組成物を得た。
【００２９】
（比較例１）
スチレン／アクリル酸エステル共重合物（Ｔｇ：マイナス１０℃）固形分として８３重量部とパラフィンワックス（融点５７℃）／ジシクロペンタジエン系石油樹脂のマレイン酸変性樹脂（酸価１７）混合物（混合比が３０重量部／７０重量部）が１７重量部加えた比較例１の防湿剤組成物を得た。
【００３０】
（比較例２）
スチレン／アクリル酸エステル共重合物（Ｔｇ：マイナス１０℃）固形分として７２重量部とパラフィンワックス（融点５７℃）／ジシクロペンタジエン系石油樹脂のマレイン酸変性樹脂（酸価１７）混合物（混合比：３０重量部／７０重量部）が１５部、更に、２，２，４−トリメチル−１，３−ペンタンジオールモノイソブチレートを固形分として１３重量部加えた比較例２の防湿剤組成物を得た。
【００３１】
（比較例３）
スチレン／アクリル酸エステル共重合物（Ｔｇ：マイナス１０℃）固形分として７７重量部とパラフィンワックス（融点５７℃）／ジシクロペンタジエン系石油樹脂のマレイン酸変性樹脂（酸価１７）混合物（混合比：２０重量部／８０重量部）が１７重量部、更に、２，２，４−トリメチル−１，３−ペンタンジオールモノイソブチレートを固形分として６重量部加えた比較例３の防湿剤組成物。
【００３２】
（比較例４）
スチレン／アクリル酸エステル共重合物（Ｔｇ：プラス５℃）固形分として７７重量部とパラフィンワックス（融点５７℃）／ジシクロペンタジエン系石油樹脂のマレイン酸変性樹脂（酸価１７）混合物（混合比：３０重量部／７０重量部）が１７重量部、更に、２，２，４−トリメチル−１，３−ペンタンジオールモノイソブチレートを固形分として６重量部加えた比較例４の防湿剤組成物を得た。
【００３３】
（比較例５）
スチレン／アクリル酸エステル共重合物（Ｔｇ：マイナス３０℃）固形分として７７重量部とパラフィンワックス（融点５７℃）／ジシクロペンタジエン系石油樹脂のマレイン酸変性樹脂（酸価１７）混合物（混合比：３０重量部／７０重量部）が１７重量部、更に、２，２，４−トリメチル−１，３−ペンタンジオールモノイソブチレートを固形分として６重量部加えた比較例５の防湿剤組成物を得た。
【００３４】
（比較例６）
スチレン／アクリル酸エステル共重合物（Ｔｇ：マイナス１０℃）固形分として７７重量部とパラフィンワックス（融点５７℃）／ジシクロペンタジエン系石油樹脂のマレイン酸変性樹脂（酸価１７）混合物（混合比：３０重量部／７０重量部）が１７重量部、更に、２，２，４−トリメチル−１，３−ペンタンジオールモノイソブチレートを固形分として６重量部の組成物１００重量部に、接着防止粉（含タルク／マイカ混合物）５０重量部を配合した比較例６の防湿剤組成物を得た。
【００３５】
（比較例７）
スチレン／アクリル酸エステル共重合物（Ｔｇ：マイナス１０℃）固形分として７７重量部とパラフィンワックス（融点５７℃）／ジシクロペンタジエン系石油樹脂のマレイン酸変性樹脂（酸価１７）混合物（混合比：３０重量部／７０重量部）が１７重量部、更に、２，２，４−トリメチル−１，３−ペンタンジオールモノイソブチレートを固形分として６重量部加えた比較例７の防湿剤防湿剤組成物を得た。
【００３６】
（比較例８）
スチレン／アクリル酸エステル共重合物（Ｔｇ：マイナス１０℃）固形分として８３重量部とパラフィンワックス（融点５７℃）／ジシクロペンタジエン系石油樹脂のマレイン酸変性樹脂（酸価１７）混合物（混合比が３０重量部／７０重量部）が１７重量部の防湿剤組成物。１００重量部に接着防止粉（含タルク／マイカ混合物）１０重量部を配合して比較例８の防湿剤組成物を得た。
【００３７】
（塗工条件）
次に、上記各実施例および各比較例の防湿剤組成物について、クラフト紙（坪量：７０ｇ／ｍ２）に、乾燥状態で２０ｇ／ｍ２になるように塗布し、直ちに１１０℃で６０秒間乾燥させ防湿紙を得た。得られた防湿紙を用い、次の各試験を行った。
【００３８】
（透湿度）
透湿度はＪＩＳ　Ｚ　０２０８（カップ法；Ｂ法）に基づいて算出し、十字折れ無しの透湿度及び十字折れ有りの透湿度についてそれぞれ評価した。テストピースは、防湿剤処理した防湿紙を直径１０ｃｍにカットしたものを２たつ折りにする。その上に５ｋｇのゴム製ローラーを１往復させた防湿紙をテストピースとした。なお、本発明における目標透湿度は、十字折れなし透湿度が４０ｇ以下、十字折れ有り透湿度が十字折れなし透湿度の１．５倍以下を基準としている。
【００３９】
（耐ブロッキング試験）
耐ブロッキング性は、防湿剤処理した防湿紙の塗工面と非塗工面を重ね合わせ荷重をかけ、放置し、その後手動で剥がし表面の状態を観察し、下記の基準で評価した。条件は寸法が６０ｍｍ×１００ｍｍ、プレス条件が４０℃×２．０ＭＰａ×１時間である。
評価；
○：　表面状態に異常なし。
△：　毛羽立ちが確認出来る
×：　１部材破
【００４０】
（光沢度）
光沢度は、ＪＩＳ　Ｐ　８１４２（紙及び板紙の７５度鏡面光沢度試験方法）に準拠して測定した。使用機器はＶＧＳ−３００Ａ（日本電色工業株式会社製）である。
【００４１】
（離解性試験）
約１０００Ｌの家庭用ミキサーに水道水５００ｍｌを入れる。次に、１．５ｃｍ角に裁断した防湿紙を５ｇ入れる。次に、約３，０００ｒｐｍ×１０分間ミキシングにより離解させる。次に、上記操作により得られたパイプスラリーを実験室手抄きマシーンを使用し抄紙し評価用サンプルとした。評価は下記の基準である。
○：未離解物が無い。
×：未離解物が確認出来る。
【００４２】
次の表１及び表２に、上記の結果を示す。
【００４３】
【表１】
2004084152.tif 000003
【００４４】
【表２】
2004084152.tif 000004
【００４５】
上記表より、バインダー成分と防湿成分をベースにした組成物に２，２，４−トリメチル−１，３−ペンタンジオールモノイソブチレート（テキサノール）を更に配合することにより、耐折れ曲げ時の防湿性が向上していることが認められる。また、タルク／マイカ混合物を添加する事により、光沢調整の効果があることが認められる。一方、タルク／マイカ混合物を添加する事により、耐折り曲げ時に折れ目に沿って無機フイラー（無機系顔料）由来の白化現象が発生するが、２，２，４−トリメチル−１，３−ペンタンジオールモノイソブチレート（テキサノール）を配合することによりこの現象も解決できることを見出した。
【００４６】
【発明の効果】
本発明は、バインダー成分であるスチレン／アクリル酸エステル共重合物を固形分として７２〜８２重量部、と防湿成分であるパラフィンワックス（融点５０℃〜７０℃）／ジシクロペンタジエン系石油樹脂のマレイン酸変性樹脂（酸価１０〜４０）の混合物エマルションを固形分として１５〜２０重量部、更に造膜助剤成分である２，２，４−トリメチル−１，３−ペンタンジオールモノイソブチレート（テキサノール）を固形分として３〜８重量部を含有し、且つ、上記３成分が必須である紙用防湿剤組成物であるため、防湿紙の機能として、耐折れ曲げ時の防湿性低下がなく、且つ、防湿紙表面の光沢性を調整でき、離解性容易な防湿紙に加工することができる。